(57)【要約】【課題】長期間使用した場合であっても画像欠陥の発生を抑制することができる中間転写ベルトを提供すること。【解決手段】本発明の中間転写ベルトの製造方法は、少なくとも基材層および前記基材層の表面に接して形成された表面層を有する中間転写ベルトを製造する方法であって、前記基材層の表面に反応性ガスを供給しながら、前記基材層の表面にレーザーを照射する工程と、前記レーザーを照射された基材層の表面に表面層を形成する工程と、を有する。【選択図】図１
2020034728.tif 000002
【特許請求の範囲】
【請求項１】
少なくとも基材層および前記基材層の表面に接して形成された表面層を有する中間転写ベルトを製造する方法であって、
前記基材層の表面に反応性ガスを供給しながら、前記基材層の表面にレーザーを照射する工程と、
前記レーザーを照射された基材層の表面に表面層を形成する工程と、
を有する中間転写ベルトの製造方法。
【請求項２】
前記レーザーは、前記基材層の表面のＲｚ（ＪＩＳ−Ｂ０６０１−２００１に準拠）が、０．２μｍ以上であり、かつ、前記表面層の膜厚の半分以下となるように照射される、
請求項１に記載の中間転写ベルトの製造方法。
【請求項３】
前記表面層を形成する工程は、膜厚が０．５μｍ以上６．０μｍ以下である表面層を形成する工程である、請求項１または請求項２に記載の中間転写ベルトの製造方法。
【請求項４】
前記照射されるレーザーは、波長が可視光域に含まれるレーザーである、請求項１〜３のいずれか一項に記載の中間転写ベルトの製造方法。
【請求項５】
前記表面層を形成する工程は、前記レーザーを照射する工程の後、１０時間以内に行われる工程である、請求項１〜４のいずれか一項に記載の中間転写ベルトの製造方法。
【請求項６】
前記レーザーを照射する工程は、前記レーザーを照射する前に前記基材層の表面へ反応性ガスの供給を開始し、前記レーザーの照射が完了するまで前記反応性ガスの供給を続ける工程を含む工程である、請求項１〜５のいずれか一項に記載の中間転写ベルトの製造方法。
【請求項７】
前記反応性ガスに含まれる酸素の体積比は、前記反応性ガス全体積に対して３０％以上１００％以下である、請求項１〜６のいずれか一項に記載の中間転写ベルトの製造方法。
【請求項８】
少なくとも基材層および前記基材層の表面に接して形成された表面層を有する中間転写ベルトであって、
前記表面層における無機化合物粒子の含有量は、前記表面層を構成する塗布液の全質量に対して１０質量部以上８０質量部以下であり、
前記基材層の表面のＲｚ（ＪＩＳ−Ｂ０６０１−２００１に準拠）は、０．２μｍ以上、かつ、前記表面層の膜厚の半分以下であり、
前記基材層の表面に接して形成された表面層の付着性は、クロスカット法（ＪＩＳ  Ｋ  ５６００−５−６に準拠）による試験結果の分類において０または１である、中間転写ベルト。
【請求項９】
前記表面層の膜厚は、０．５μｍ以上６．０μｍ以下である、請求項８に記載の中間転写ベルト。
【請求項１０】
前記表面層における無機化合物粒子の含有量は、前記表面層を構成する塗布液の全質量に対して３０質量部以上６０質量部以下である、請求項８または請求項９に記載の中間転写ベルト。
【請求項１１】
請求項１〜７のいずれか一項に記載の製造方法で製造した中間転写ベルトを備える、画像形成装置。
【発明の詳細な説明】
【技術分野】
【０００１】
本発明は、中間転写ベルトの製造方法、中間転写ベルトおよび当該方法で製造された中間転写ベルトを有する画像形成装置に関する。
【背景技術】
【０００２】
電子写真方式の画像形成装置では、通常、感光体で形成されたトナー画像は、中間転写体に一次転写され、次に、普通紙などの記録媒体に二次転写される。中間転写体としては、無端状のベルト（中間転写ベルト）が知られている。中間転写ベルトとしては、樹脂製の基材層と、当該基材層上に配置されてトナーの離型性および中間転写ベルトの耐久性を高める表面層とを有するものが知られている（たとえば、特許文献１）。
【０００３】
なお、特許文献２には、ベルト本体と、当該ベルト本体の転写材が載置される側の面に積層された耐摩耗層と、を有する転写搬送ベルトにおいて、ベルト本体の表面を研磨して粗面化し、その表面粗さ（Ｒｚ）を１．８〜１５．０μｍとすることで、アンカー効果により耐摩耗層の密着性が高まり、かつ、クリーニングの際の耐摩耗層の摩耗を抑制できることが記載されている。
【先行技術文献】
【特許文献】
【０００４】
【特許文献１】特開２０１４−１０９５８６号公報
【特許文献２】特開平１１−３５２８０２号公報
【発明の概要】
【発明が解決しようとする課題】
【０００５】
しかしながら、特許文献１に記載されているような表面層を有する中間転写ベルトを備えた画像形成装置であっても、長期使用時の画像欠陥の発生を完全には抑制できていない。これに対し、特許文献２に記載のように基材層の表面を研磨して粗面化すれば、表面層の密着性および耐摩耗性が高まって、表面層の部分剥離またはクラックが抑制され、これらに由来する画像欠陥も抑制できるとも思われる。しかし、本発明者らの知見によれば、特許文献２に記載のように基材層の表面を研磨して粗面化しても、長期使用時の画像欠陥は十分には抑制できていなかった。
【０００６】
本発明の目的は、かかる点に鑑みてなされたものであり、長期間使用した場合であっても画像欠陥の発生を抑制することができる中間転写ベルトの製造方法、中間転写ベルトおよび当該方法で製造された中間転写ベルトを備える画像形成装置を提供することである。
【課題を解決するための手段】
【０００７】
本発明の中間転写ベルトの製造方法は、少なくとも基材層および前記基材層の表面に接して形成された表面層を有する中間転写ベルトを製造する方法であって、前記基材層の表面に反応性ガスを供給しながら、前記基材層の表面にレーザーを照射する工程と、前記レーザーを照射された基材層の表面に表面層を形成する工程と、を有する。
【０００８】
本発明の中間転写ベルトは、少なくとも基材層および前記基材層の表面に接して形成された表面層を有する中間転写ベルトであって、前記表面層における無機化合物粒子の含有量は、前記表面層を構成する塗布液の全質量に対して１０質量部以上８０質量部以下であり、前記基材層の表面のＲｚ（ＪＩＳ−Ｂ０６０１−２００１に準拠）は、０．２μｍ以上、かつ、前記表面層の膜厚の半分以下であり、前記基材層の表面に接して形成された表面層の付着性は、クロスカット法（ＪＩＳ  Ｋ  ５６００−５−６に準拠）による試験結果の分類において０または１である。
【０００９】
本発明の画像形成装置は、上記方法で製造された中間転写ベルトを有する。
【発明の効果】
【００１０】
本発明によれば、長期間使用した場合であっても画像欠陥の発生を抑制することができる中間転写ベルトの製造方法、中間転写ベルトおよび当該方法で製造された中間転写ベルトを有する画像形成装置を提供することができる。
【図面の簡単な説明】
【００１１】
【図１】図１は、実施の形態に係る製造方法で製造された中間転写ベルトを有する画像形成装置の一例の構成を概略的に示す図である。
【発明を実施するための形態】
【００１２】
［中間転写ベルトの製造方法］
本発明の一実施の形態は、少なくとも基材層および上記基材層の表面に接して形成された表面層を有する中間転写ベルトの製造方法に関する。本実施の形態では、前記基材層の表面に反応性ガスを供給しながら、前記基材層の表面にレーザーを照射する工程と、前記レーザーを照射された基材層の表面に表面層を形成する工程と、を有する。
【００１３】
（レーザーを照射する工程）
本工程では、基材層の表面に反応性ガスを供給しながら、レーザーを照射する。このとき、レーザー照射を開始する前から反応性ガスの供給を開始し、レーザーの照射エリアに存在する空気を反応性ガスに置換する。さらに、レーザー照射が完了するまで反応性ガスの供給を続ける。
【００１４】
上記基材層は、電子写真方式による画像形成装置が備えうる中間転写ベルトに用いられる基材層であればよい。たとえば、上記基材層は、樹脂および導電性フィラーを含む。上記樹脂に導電性フィラーを添加することにより、導電性を付与することができるので、電気的な機能を持たせることができる。
【００１５】
上記基材層を形成するための樹脂は、特に限定されず、種々の樹脂を用いることができる。上記樹脂の例には、芳香族ポリイミド（ＰＩ）、芳香族ポリアミドイミド（ＰＡＩ）、ポリフェニレンサルファイド（ＰＰＳ）、芳香族ポリエーテルエーテルケトン（ＰＥＥＫ）、芳香族ポリカーボネート、芳香族ポリエーテルケトンなどのベンゼン環を含む構造単位を有する樹脂、ポリフッ化ビニリデン、またはこれらの混合物や共重合物などが含まれる。これらの中でも、難燃性、強度および耐久性をより高める観点から、ベンゼン環を含む構造単位を有する樹脂を用いて基材層を形成することが好ましく、ポリイミド（ＰＩ）、ポリアミドイミド（ＰＡＩ）、ポリフェニレンサルファイド（ＰＰＳ）からなる群から選択される樹脂を用いて基材層を形成することがより好ましい。さらに、生産コストをより低くする観点から、ポリフェニレンサルファイド（ＰＰＳ）を用いて基材層を形成することが好ましい。
【００１６】
なお、上記基材層は、結晶性樹脂から形成されていてもよい。ここで、「結晶性樹脂」とは、分子鎖が規則正しく配列した「結晶」が存在し、ガラス転移温度と融点を有する樹脂のことである。上記結晶性樹脂は、例えば、示差走査熱量計（ＤＳＣ）およびＸ線回折装置によって基材層中において確認することができる。上記結晶性樹脂の例には、ポリフェニレンサルファイド（ＰＰＳ）およびポリエーテルエーテルケトン（ＰＥＥＫ）が含まれる。
【００１７】
上記ポリフェニレンサルファイド（ＰＰＳ）におけるフェニレンは、ｐ−フェニレンを含むことが好ましく、無置換のｐ−フェニレンであることがより好ましい。また、上記ポリフェニレンサルファイドにおける置換または無置換のｐ−フェニレンの含有量は、上記フェニレン全体の５０％以上であることが好ましい。
【００１８】
上記導電性フィラーの例には、カーボンブラック、カーボンナノチューブ等の導電性炭素系物質、アルミニウム、銅合金等の金属または合金、酸化スズ、酸化亜鉛、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物等が含まれる。これらの導電性フィラーは、１種を単独で使用してもよいし、２種以上を組み合わせて使用してもよい。上記導電性フィラーの中では、導電性炭素系物質であるカーボンブラックが好ましい。上記カーボンブラックは、表面を酸化処理されたものであってもよい。
【００１９】
また、上記基材層は、必要に応じて、その他の材料を含むことができる。その他の材料の例には、分散剤および滑材が含まれる。
【００２０】
上記分散剤は、本発明の効果を損なわない限り、特に制限されない。たとえば、樹脂としてポリフェニレンサルファイド（ＰＰＳ）やポリエーテルエーテルケトン（ＰＥＥＫ）を用いる場合、上記分散剤は、樹脂との相溶性および導電性フィラーの分散性の観点から、エチレングリシジルメタクリレート−アクリロニトリルスチレン共重合体であることが好ましい。
【００２１】
上記滑材の例には、パラフィンワックス、ポリオレフィンワックス等の脂肪族炭化水素系、ラウリン酸、ミリスチン酸、パルミチン酸、ステアリン酸、ベヘニン酸、モンタン酸等の高級脂肪酸またはその金属塩などが含まれる。これらの滑材は、１種を単独で使用してもよいし、２種以上を組み合わせて使用してもよい。
【００２２】
さらに、上記基材層には、弾性材料を添加することもできる。上記弾性材料の例には、ポリウレタン、塩素化ポリイソプレン、アクリロニトリル・ブタジエンゴム（ＮＢＲ）、クロロピレンゴム、エチレン・プロピレン・ジエンゴム（ＥＰＤＭ）、水素添加ポリブタジエン、ブチルゴム、シリコーンゴム等が含まれる。これらは１種を単独で使用してもよいし、２種以上を組み合わせて使用してもよい。
【００２３】
上記基材層の形状は、製造しようとする中間転写ベルトと略同一形状であればよく、例えば、無端状のベルトの形状であればよい。
【００２４】
上記基材層の厚さは、機械的強度をより高め、一方では製造コストをより低くする観点から、５０〜２５０μｍであることが好ましい。
【００２５】
上記レーザーは、基材層のうち、表面層が形成される表面に照射される。たとえば、基材層が無端状のベルトの形状であれば、その外側を向いた表面に周方向に照射すればよい。
【００２６】
上記基材層の表面に照射するレーザーの例には、波長が１０．６μｍであるＣＯ２レーザー、波長が１０６４ｎｍであるＹＶＯ４レーザーおよびＹＡＧレーザー、波長が５３２ｎｍであるＳＨＧレーザーなどが含まれる。上記基材層全体への熱による影響を抑制し、照射された光を基材層の表面で効率よく吸収させるため、上記レーザーは、照射する波長が可視光領域であるＳＨＧレーザーであることがより好ましい。ここで、可視光域とは、３８０ｎｍ〜７８０ｎｍの波長の範囲をいう。
【００２７】
また、上記レーザーの照射は、上記基材層の表面に反応性ガスが供給されている状態で開始される。ここで、「反応性ガス」とは、通常の空気（構成は、窒素：約７８．１体積％、酸素：約２０．９体積％、Ａｒ：約１．０体積％である）と酸素ガス（純度：≧９９．７％）とを任意の割合で混合したガスのことをいう。また、レーザーの照射中に供給する反応性ガスに含まれる酸素の体積比は、反応性ガスの全体積１００％に対して２５％以上１００％以下であることが好ましく、３０％以上１００％以下であることがより好ましい。
【００２８】
このように、反応性ガスの雰囲気下において基材層の表面にレーザーを照射することで、画像欠陥が生じにくくなる。これは、酸素濃度が高い反応性ガスの供給下においてレーザーの照射が行われることにより、基材層と表面層との間にアンカー効果が発現するだけでなく、レーザーの照射中に基材層の表面の化学的組成の変化も促進させていることから強い密着性が得られると考えられる。
【００２９】
上記レーザーは、上記反応性ガスの供給下において基材層の表面のＲｚが０．２μｍ以上となるように照射される。これにより、表面のＲｚを０．２μｍ以上にすることで、表面層の剥離が生じにくくなると考えられる。
【００３０】
また、上記レーザーは、基材層のＲｚが後の工程で形成される表面層の膜厚の半分以下となるように、照射される。ここで、上記Ｒｚは、表面層の膜厚の半分以下であることが好ましく、表面層の膜厚の１０分の１以下であることがより好ましい。Ｒｚが表面層の膜厚の半分以下であれば、表面処理された基材層の表面粗さ（表面の凹凸）の影響を受けにくく、表面層の膜厚を均一にすることができるため、膜厚のバラツキが原因である耐久性が劣る部分の発生や抵抗ムラの発生を抑制できるからであると考えられる。
【００３１】
レーザーの照射条件は、基材層の表面のＲｚが上記範囲となるように、適宜設定できる。
【００３２】
上記基材層のＲｚは、ＪＩＳ−Ｂ０６０１−２００１に準拠して測定される。ここで、Ｒｚとは、「最大高さ」と呼ばれる高さ方向のパラメータであり、粗さ計で測定した粗さ曲線の一部を基準長さで抜き出したときの、もっとも高い部分（最大山高さ：Ｒｐ）ともっとも深い部分（最大谷深さ：Ｒｖ）との和（Ｒｚ＝Ｒｐ＋Ｒｖ）を示す。
【００３３】
（表面層を形成する工程）
本工程では、上記レーザーを照射された基材層の表面に表面層を形成する。
【００３４】
表面層を形成する方法は特に限定されない。たとえば、上記表面層を形成する工程は、レーザーが照射された基材層の表面に光硬化性モノマーを含有する塗布液を付与する工程と、上記付与された塗布液に活性光線を照射する工程と、を含む。
【００３５】
上記表面層を形成する工程では、表面層の膜厚が０．５μｍ以上６．０μｍ以下である表面層を形成することが好ましい。表面層の膜厚が０．５μｍ以上であると、表面層による耐久性向上の効果が十分に発揮される。また、表面層の膜厚が６．０μｍ以下であると、積層した中間転写ベルト全体の電気抵抗が高くなりにくいため、画像欠陥の発生を抑制することができる。
【００３６】
上記表面層は、上記レーザーを照射する工程の後、１０時間以内に形成されることが好ましく、７時間以内に形成されることがより好ましく、５時間以内に形成されることがさらに好ましい。
【００３７】
上記塗布液は、光硬化性モノマーと無機化合物粒子とを含むことが好ましい。上記塗布液は、本発明の効果を損なわない範囲において、他の成分を含むことができる。上記他の成分の例には、溶剤、滑性助剤、光重合開始剤および安定化剤などが含まれる。
【００３８】
上記光硬化性モノマーは、活性光線（主に紫外線）照射により重合および架橋する樹脂材料である。上記光硬化性モノマーの例には、ラジカル重合性モノマーが含まれる。
【００３９】
上記ラジカル重合性モノマーの例には、スチレン系モノマー、アクリル系モノマー、メタクリル系モノマー、ビニルトルエン系モノマー、酢酸ビニル系モノマーおよびＮ−ビニルピロリドン系モノマー等の各種モノマーが含まれる。
【００４０】
上記ラジカル重合性モノマーとしては、活性光線の照射エネルギーの省略化、または製造作業時間の短縮の観点から、（メタ）アクリロイルオキシ基を有する化合物であることが好ましい。また、上記ラジカル重合性モノマーとしては、（メタ）アクリレート系モノマーであることが好ましい。また、上記基材層と密着性を有し、上記基材層を保護するのに十分な機械的強度と、上記基材層の変形に追従できる可撓性とを有する表面層を形成するには、多官能（メタ）アクリレート系モノマーがより好ましい。なお、「（メタ）アクリロイルオキシ基」とは、アクリロイルオキシ基およびメタクリロイルオキシ基の総称であり、これらの一方または両方を意味し、（メタ）アクリレートとは、アクリレートおよびメタクリレートを意味する。
【００４１】
上記多官能（メタ）アクリレート系モノマーの例には、ジペンタエリスリトールヘキサアクリレート（ＤＰＨＡ）、エチレンオキシド変性ジペンタエリスリトールヘキサアクリレート（ＤＰＥＡ）、プロピレンオキシド変性ジペンタエリスリトールヘキサアクリレート（ＤＰＰＡ）およびカプロラクトン変性ペンタエリスリトールヘキサアクリレート（ＤＰＣＡ）等が含まれる。特に、３官能以上のペンタエリスリトールトリアクリレートなどは、活性光線を照射されたときに速やかに反応して硬化することから、硬化時間を大幅に短縮するために有効であり、耐溶剤性や耐擦傷性といった機械的な強度を高めることができる。
【００４２】
上記無機化合物粒子は、表面層の耐久性を高める観点から１種またはそれ以上添加することが好ましい。ここで、表面層に対する無機化合物粒子の含有量は、１０質量部以上８０質量以下であることが好ましく、３０質量部以上６０質量部以下であることがより好ましい。表面層に上記範囲の無機化合物粒子を含有することにより、表面層の耐久性を向上させるだけでなく、基材層の変形に追従できる可撓性も有することができるからである。
【００４３】
上記無機化合物粒子に例には、二酸化ケイ素（シリカ）、酸化チタン、酸化スズ、酸化アルミニウムおよび酸化亜鉛等無機フィラーが含まれる。その中で、金属酸化物である酸化チタン、酸化アルミニウム、酸化スズが好ましく、酸化スズがより好ましい。上記金属酸化物の場合、表面層の硬さだけでなく、伝熱性および導電性などの向上にも寄与するからである。
【００４４】
また、上記無機化合物粒子は、表面処理されていることが好ましい。上記表面処理は、樹脂などの被覆成分を金属酸化物の表面に物理的に担持する処理であってもよいし、反応性の化合物を無機化合物粒子の表面と化学的に結合させる処理であってもよい。たとえば、反応性の化合物を無機化合物粒子の表面と化学的に結合させる処理方法としては、シランカップリング剤によるカップリング処理がある。上記シランカップリング剤は、（メタ）アクリロイルオキシ基などのラジカル重合性官能基を有することが、表面層における無機化合物粒子の分散性と表面層の機械的強度とを向上させる観点から好ましい。上記シランカップリング剤の例には、以下の化合物Ｓ−１〜Ｓ−３１が含まれる。
【００４５】
Ｓ−１：ＣＨ２＝ＣＨＳｉ（ＣＨ３）（ＯＣＨ３）２
Ｓ−２：ＣＨ２＝ＣＨＳｉ（ＯＣＨ３）３
Ｓ−３：ＣＨ２＝ＣＨＳｉＣｌ３
Ｓ−４：ＣＨ２＝ＣＨＣＯＯ（ＣＨ２）２Ｓｉ（ＣＨ３）（ＯＣＨ３）２
Ｓ−５：ＣＨ２＝ＣＨＣＯＯ（ＣＨ２）２Ｓｉ（ＯＣＨ３）３
Ｓ−６：ＣＨ２＝ＣＨＣＯＯ（ＣＨ２）２Ｓｉ（ＯＣ２Ｈ５）（ＯＣＨ３）２
Ｓ−７：ＣＨ２＝ＣＨＣＯＯ（ＣＨ２）３Ｓｉ（ＯＣＨ３）３
Ｓ−８：ＣＨ２＝ＣＨＣＯＯ（ＣＨ２）２Ｓｉ（ＣＨ３）Ｃｌ２
Ｓ−９：ＣＨ２＝ＣＨＣＯＯ（ＣＨ２）２ＳｉＣｌ３
Ｓ−１０：ＣＨ２＝ＣＨＣＯＯ（ＣＨ２）３Ｓｉ（ＣＨ３）Ｃｌ２
Ｓ−１１：ＣＨ２＝ＣＨＣＯＯ（ＣＨ２）３ＳｉＣｌ３
Ｓ−１２：ＣＨ２＝Ｃ（ＣＨ３）ＣＯＯ（ＣＨ２）２Ｓｉ（ＣＨ３）（ＯＣＨ３）２
Ｓ−１３：ＣＨ２＝Ｃ（ＣＨ３）ＣＯＯ（ＣＨ２）２Ｓｉ（ＯＣＨ３）３
Ｓ−１４：ＣＨ２＝Ｃ（ＣＨ３）ＣＯＯ（ＣＨ２）３Ｓｉ（ＣＨ３）（ＯＣＨ３）２
Ｓ−１５：ＣＨ２＝Ｃ（ＣＨ３）ＣＯＯ（ＣＨ２）３Ｓｉ（ＯＣＨ３）３
Ｓ−１６：ＣＨ２＝Ｃ（ＣＨ３）ＣＯＯ（ＣＨ２）２Ｓｉ（ＣＨ３）Ｃｌ２
Ｓ−１７：ＣＨ２＝Ｃ（ＣＨ３）ＣＯＯ（ＣＨ２）２ＳｉＣｌ３
Ｓ−１８：ＣＨ２＝Ｃ（ＣＨ３）ＣＯＯ（ＣＨ２）３Ｓｉ（ＣＨ３）Ｃｌ２
Ｓ−１９：ＣＨ２＝Ｃ（ＣＨ３）ＣＯＯ（ＣＨ２）３ＳｉＣｌ３
Ｓ−２０：ＣＨ２＝ＣＨＳｉ（Ｃ２Ｈ５）（ＯＣＨ３）２
Ｓ−２１：ＣＨ２＝Ｃ（ＣＨ３）Ｓｉ（ＯＣＨ３）３
Ｓ−２２：ＣＨ２＝Ｃ（ＣＨ３）Ｓｉ（ＯＣ２Ｈ５）３
Ｓ−２３：ＣＨ２＝ＣＨＳｉ（ＯＣＨ３）３
Ｓ−２４：ＣＨ２＝Ｃ（ＣＨ３）Ｓｉ（ＣＨ３）（ＯＣＨ３）２
Ｓ−２５：ＣＨ２＝ＣＨＳｉ（ＣＨ３）Ｃｌ２
Ｓ−２６：ＣＨ２＝ＣＨＣＯＯＳｉ（ＯＣＨ３）３
Ｓ−２７：ＣＨ２＝ＣＨＣＯＯＳｉ（ＯＣ２Ｈ５）３
Ｓ−２８：ＣＨ２＝Ｃ（ＣＨ３）ＣＯＯＳｉ（ＯＣＨ３）３
Ｓ−２９：ＣＨ２＝Ｃ（ＣＨ３）ＣＯＯＳｉ（ＯＣ２Ｈ５）３
Ｓ−３０：ＣＨ２＝Ｃ（ＣＨ３）ＣＯＯ（ＣＨ２）３Ｓｉ（ＯＣ２Ｈ５）３
Ｓ−３１：ＣＨ２＝ＣＨＣＯＯ（ＣＨ２）２Ｓｉ（ＣＨ３）２（ＯＣＨ３）
【００４６】
上記溶剤は、上記ラジカル重合性モノマーを含む上記塗布液に含まれる材料に対する相溶性を有する化合物から適宜選択することができる。上記溶剤は、１種を単独で使用してもよいし、２種以上を組み合わせて使用してもよい。上記溶剤の例には、プロプレングリコールモノメチルエーテルアセテート（ＰＭＡ）、ｎ−ブチルアルコール、イソプロピルアルコール、エチルアルコール、メチルアルコール、メチルイソブチルケトン、メチルエチルケトン、アセトン、ジエチルケトン、テトラヒドロフラン、酢酸エチルおよび酢酸ブチルなどが含まれる。上記塗布液における上記溶剤の含有量は、例えば、上記塗布液の塗布性に基づいて決めることができる。上記塗布液中の溶剤の含有量は、固形分の濃度が３〜３０質量％となる量であることが好ましい。
【００４７】
上記滑性助剤は、表面層への付着部の付着を防止する観点、または表面層の表面における滑り性を高める観点から、フルオロ基を含むことが好ましい。フルオロ基を含有する滑性助剤は、フルオロ基が表面層の表面に位置するときに当該表面の表面エネルギーを下げる方向に寄与するからである。また、上記滑性助剤は、表面層中での分散性を高める観点から、ラジカル重合性官能基を有することが好ましい。このような滑性助剤の例には、メガファックＲＳ−５５、ＲＳ−５６、ＲＳ−７２−Ｋ、ＲＳ−７５、ＲＳ−７６−Ｅ、ＲＳ−７６−ＮＳ、ＲＳ−７８およびＲＳ−９０（いずれもＤＩＣ株式会社製、「メガファック」は同社の登録商標）が含まれる。
【００４８】
上記表面層における上記滑性助剤の含有量は、上記滑性助剤による効果が得られる範囲において適宜に決めることができ、例えば、上記ラジカル重合性モノマー１００質量部に対して１〜２０質量部である。
【００４９】
上記光重合開始剤は、１種を単独で使用してもよいし、２種以上を組み合わせて使用してもよい。上記光重合開始剤の例には、ベンゾフェノン、ミヒラーケトン、１−ヒドロキシシクロヘキシル−フェニルケトン、チオキサントン、ベンゾブチルエーテル、アシロキシムエステル、ジベンゾスロベンおよびビスアシルフォスフィンオキサイドが含まれる。上記塗布液における上記光重合開始剤の含有量は、例えば、上記ラジカル重合性モノマー１００質量部に対して０．１〜３０質量部であることが好ましく、０．５〜１０質量部であることがより好ましい。
【００５０】
上記安定化剤は、例えば、表面層の安定化（変性防止）に寄与する成分であり、一種でもそれ以上でもよい。上記安定化剤の例には、フェノール系酸化防止剤、アミン系酸化防止剤、ハイドロキノン系酸化防止剤、硫黄系酸化防止剤およびリン酸系防止剤が含まれる。上記塗布液中における上記安定化剤の含有量は、例えば、ラジカル重合性モノマー１００質量部に対して２〜１０質量部であることが好ましく、２〜５質量部であることがさらに好ましい。
【００５１】
上記中間転写ベルトの上記表面層を形成する上記光硬化性モノマーは、多官能（メタ）アクリレートであり、上記基材層を形成する樹脂は、ポリフェニレンサルファイド（ＰＰＳ）であることが好ましい。
【００５２】
上記塗布液は、バーコーターおよびロールコーターなどを用いる方法、浸漬法などで、上記レーザーが照射された基材層の表面に塗布することができる。
【００５３】
上記活性光線としては、光硬化性モノマー、すなわち、ラジカル重合性モノマーをラジカル重合させる電磁波であり、例えば、紫外線、電子線およびγ線が挙げられる。その中においては、紫外線または電子線であることが好ましく、取り扱いが簡便で高エネルギーが容易に得られるという観点から紫外線であることが好ましい。
【００５４】
上記活性光線の光源の種類としては、低圧水銀灯、中圧水銀灯、超高圧水銀灯、カーボンアーク灯、メタルハライドランプ、キセノンランプ、フラッシュ（パルス）キセノン、ＵＶ―ＬＥＤを含むＵＶ−ＬＥＤ照射装置であることが好ましい。
【００５５】
（基材層を形成する工程）
上記中間転写ベルトの製造方法は、レーザーを照射する工程の前に、基材層を形成する工程を有してもよい。上記基材層は、上述した材料となる樹脂と導電性フィラーとを含む混合物を溶融混練する工程と、押出法などにより中間転写ベルトの形状に成形する工程と、を有する。
【００５６】
（画像形成装置）
本発明の別の実施の形態は、上記製造方法で製造された中間転写ベルトを備える画像形成装置に関する。
【００５７】
図１は、上記画像形成装置の構成の一例を模式的に示す図である。図１に示す画像形成装置１００は、画像読取部１１０、画像処理部３０、画像形成部４０、用紙搬送部５０および定着装置６０を有する。
【００５８】
画像形成部４０は、Ｙ（イエロー）、Ｍ（マゼンタ）、Ｃ（シアン）、Ｋ（ブラック）の各色トナーによる画像を形成する画像形成ユニット４１Ｙ、４１Ｍ、４１Ｃおよび４１Ｋを有する。これらは、収容されるトナー以外はいずれも同じ構成を有するので、以後、色を表す記号を省略することがある。画像形成部４０は、さらに、中間転写ユニット４２および二次転写ユニット４３を有する。これらは、転写装置に相当する。
【００５９】
画像形成ユニット４１は、露光装置４１１、現像装置４１２、前述の像担持体４１３、帯電装置４１４、およびドラムクリーニング装置４１５を有する。帯電装置４１４は、例えばコロナ帯電器である。帯電装置４１４は、帯電ローラーや帯電ブラシ、帯電ブレードなどの接触帯電部材を像担持体４１３に接触させて帯電させる接触帯電装置であってもよい。露光装置４１１は、例えば、光源としての半導体レーザーと、形成すべき画像に応じたレーザーを像担持体４１３に向けて照射する光偏向装置（ポリゴンモータ）とを含む。現像装置４１２は、二成分現像方式の現像装置であり、二成分現像剤を収容している。
【００６０】
中間転写ユニット４２は、中間転写ベルト４２１、中間転写ベルト４２１を像担持体４１３に圧接させる一次転写ローラー４２２、バックアップローラー４２３Ａを含む複数の支持ローラー４２３、およびベルトクリーニング装置４２６を有する。
【００６１】
中間転写ベルト４２１は、前述の製造方法によって製造された基材層および表面層によって構成されている。ベルトクリーニング装置４２６は、中間転写ベルト４２１に当接する、弾性を有するクリーニングブレード４２６ａを有する。中間転写ベルト４２１は、複数の支持ローラー４２３にループ状に張架される。複数の支持ローラー４２３のうちの少なくとも一つの駆動ローラーが回転することにより、中間転写ベルト４２１は矢印Ａ方向に一定速度で走行する。
【００６２】
二次転写ユニット４３は、無端状の二次転写ベルト４３２、および二次転写ローラー４３１Ａを含む複数の支持ローラー４３１を有する。二次転写ベルト４３２は、二次転写ローラー４３１Ａおよび支持ローラー４３１によってループ状に張架される。
【００６３】
定着装置６０は、例えば、定着ローラー６２と、定着ローラー６２の外周面を覆い、用紙Ｓ上のトナー画像を構成するトナーを加熱、融解するための無端状の発熱ベルト１０と、用紙Ｓを定着ローラー６２および発熱ベルト１０に向けて押圧する加圧ローラー６３と、を有する。用紙Ｓは、記録媒体に相当する。
【００６４】
画像読取部１１０は、給紙装置１１１およびスキャナー１１２を有する。用紙搬送部５０は、給紙部５１、排紙部５２、および搬送経路部５３を有する。給紙部５１を構成する三つの給紙トレイユニット５１ａ〜５１ｃには、坪量やサイズなどに基づいて識別された用紙Ｓ（規格用紙、特殊用紙）が予め設定された種類ごとに収容される。搬送経路部５３は、レジストローラー対５３ａなどの複数の搬送ローラー対を有する。
【００６５】
画像形成装置１００による画像の形成を説明する。スキャナー１１２は、コンタクトガラス上の原稿Ｄを光学的に走査して読み取る。原稿Ｄからの反射光がＣＣＤセンサ１１２ａにより読み取られ、入力画像データとなる。入力画像データは、画像処理部３０において所定の画像処理が施され、露光装置４１１に送られる。
【００６６】
像担持体４１３は一定の周速度で回転する。帯電装置４１４は、像担持体４１３の表面を一様に負極性に帯電させる。露光装置４１１では、ポリゴンモータのポリゴンミラーが高速で回転し、各色成分の入力画像データに対応するレーザーが、像担持体４１３の軸方向に沿って展開し、当該軸方向に沿って像担持体４１３の外周面に照射される。こうして像担持体４１３の表面には、静電潜像が形成される。
【００６７】
現像装置４１２では、上記現像容器内の二成分現像剤の撹拌、搬送によってトナー粒子が帯電し、二成分現像剤は現像ローラーに搬送され、当該現像ローラーの表面で磁性ブラシを形成する。帯電したトナー粒子は、上記磁性ブラシから像担持体４１３における静電潜像の部分に静電的に付着する。こうして、像担持体４１３の表面の静電潜像が可視化され、像担持体４１３の表面に、静電潜像に応じたトナー画像が形成される。なお、「トナー画像」とは、トナーが画像状に集合した状態を言う。
【００６８】
像担持体４１３の表面のトナー画像は、中間転写ユニット４２によって中間転写ベルト４２１に転写される。転写後に像担持体４１３の表面に残存する転写残トナーは、像担持体４１３の表面に摺接されるドラムクリーニングブレードを有するドラムクリーニング装置４１５によって除去される。
【００６９】
一次転写ローラー４２２によって中間転写ベルト４２１が像担持体４１３に圧接することにより、像担持体４１３と中間転写ベルト４２１とによって、一次転写ニップが像担持体ごとに形成される。当該一次転写ニップにおいて、各色のトナー画像が中間転写ベルト４２１に順次重なって転写される。
【００７０】
一方、二次転写ローラー４３１Ａは、中間転写ベルト４２１および二次転写ベルト４３２を介して、バックアップローラー４２３Ａに圧接される。それにより、中間転写ベルト４２１と二次転写ベルト４３２とによって、二次転写ニップが形成される。当該二次転写ニップを用紙Ｓが通過する。用紙Ｓは、用紙搬送部５０によって二次転写ニップへ搬送される。用紙Ｓの傾きの補正および搬送のタイミングの調整は、レジストローラー対５３ａが配設されたレジストローラー部により行われる。
【００７１】
上記二次転写ニップに用紙Ｓが搬送されると、二次転写ローラー４３１Ａへ転写バイアスが印加される。この転写バイアスの印加によって、中間転写ベルト４２１に担持されているトナー画像が用紙Ｓに転写される。トナー画像が転写された用紙Ｓは、二次転写ベルト４３２によって、定着装置６０に向けて搬送される。
【００７２】
定着装置６０は、発熱ベルト１０と加圧ローラー６３とによって、定着ニップを形成し、搬送されてきた用紙Ｓを当該定着ニップ部で加熱、加圧する。こうしてトナー画像が用紙Ｓに定着する。トナー像が定着された用紙Ｓは、排紙ローラー５２ａを備えた排紙部５２により機外に排紙される。
【００７３】
なお、二次転写後に中間転写ベルト４２１の表面に残存する転写残トナーは、クリーニングブレード４２６ａによって除去される。中間転写ベルト４２１の表面層は、クリーニングブレード４２６ａとの摩擦によって摩耗する。しかしながら、前述したように、中間転写ベルト４２１は、その面方向において均一に硬化してなる表面層を有することから、クリーニングブレード４２６ａとの摩擦によって均一に摩耗し、偏摩耗が防止される。よって、中間転写ベルト４２１による所期の転写性能が長期に亘って発現され、偏摩耗による転写不良およびそれに伴う画像不良の発生が長期にわたって抑制される。
【実施例】
【００７４】
本発明を、以下の試験を用いてさらに具体的に説明する。なお、本発明は、以下の試験に限定されない。
【００７５】
［試験１］
（基材層の作製）
下記の成分を下記の量で単軸押出機に投入し、溶融混練させて樹脂混合物を作製した。
樹脂                    １００      体積部
導電性フィラー            １６      体積部
分散剤                      １      体積部
滑剤                        ０．２  体積部
【００７６】
樹脂は、ポリフェニレンサルファイド（ＰＰＳ）であり、トレリナ  Ｅ２１８０（東レ株式会社製、「トレリナ」は同社の登録商標）である。導電性フィラーは、カーボンブラックであり、ファーネス＃３０３０Ｂ（三菱ケミカル株式会社製）であり、基材層に電気抵抗値を付与するものである。分散剤は、モディパーＡ４４００（日油株式会社製、「モディパー」は同社の登録商標）であり、エンジニアリングプラスチックスの耐衝撃性を付与し、顔料の分散剤として機能するものである。滑剤は、モンタン酸カルシウムであり、セリダスト５５５１（クラリアント社製、「セリダスト」は同社の登録商標）である。溶融混練には、単軸混練押出機「ＩＰＭ−６５」（株式会社シーティーイー製）を用いた。
【００７７】
上記樹脂混合物を１３０℃で８時間乾燥し、直径１５０ｍｍ、リップ幅１ｍｍの６条スパイラル型環状ダイス付き４０ｍｍ径の押出機により溶融し、上記樹脂混合物の溶融物を、上記環状ダイスと同一軸線上に支持棒を介して配置されている外径２３９ｍｍの冷却マンドレルの外表面に接触させて冷却固化させて筒状の成形体を作製した。この成形体の筒の内側に配置されている中子と、当該筒の外側に配置されているロールとによって上記成形体を円筒形に保持した状態で引っ張りつつ、３６０ｍｍの長さで切断し、無端状の中間転写ベルトの基材層を得た。得られた基材層の厚さは、１２０μｍであった。
【００７８】
（基材層のレーザー処理）
上記で作製した基材層に、空気４４Ｌ／ｍｉｎと酸素６Ｌ／ｍｉｎ（反応性ガス中の酸素の割合が３０．４％）を混合したガスを５０Ｌ／ｍｉｎの流量で供給し、上記基材層の表面を空気から混合ガスに置換した。次に、上記流量で上記基材層の表面に混合ガスの供給を続けながら、上記表面に照射波長が１０６４ｎｍであるレーザーマーカ「ＭＤ−Ｘ１０２０（株式会社キーエンス製）」を用いてレーザーを照射した。なお、以下の試験において、上記装置の出力を１．２〜６Ｗ、スキャン速度を２０００〜８０００ｍｍ／ｓ、Ｑスイッチ周波数を２０〜８０ｋＨｚ、デフォーカス値を−２１〜＋２１ｍｍ、線間隔を２０〜４００μｍの範囲で調整してレーザーを照射した。
【００７９】
レーザーを照射した基材層の表面のＲｚを「サーフコム１４００Ｄ」（株式会社東京精密製、「サーフコム」は同社の登録商標）を用いて下記条件下で測定したところ、０．３３μｍだった。
（測定条件）
ピックアップ（検出器）  Ｅ−ＤＴ−Ｓ０３Ａ
測定子                  ＤＭ４３８０１（先端半径２μｍ、６０°円錐ダイヤ）
パラメータ算出規格      ＪＩＳ  Ｂ  ０６０１−２００１
カットオフ種別          ガウシアン
傾斜補正                最小二乗直線補正
測定長さ                ８．０ｍｍ
カットオフ波長          ０．２５ｍｍ
測定速度                ０．３ｍｍ／ｓ
【００８０】
（表面層の塗布液の作製）
下記の成分を下記の量で混合して、塗布液を調製した。
光硬化性モノマー      ８５  質量部
滑性助剤                ５  質量部
無機化合物の粒子      １０  質量部
【００８１】
上記光硬化性モノマーは、ジペンタエリスリトールヘキサアクリレート（ＤＰＨＡ）であり、ＫＡＹＡＲＡＤ  ＤＰＨＡ（日本化薬株式会社製、「ＫＡＹＡＲＡＤ」は同社の登録商標）である。また、滑性助剤は、フッ素系添加剤である、メガファックＲＳ−５６（ＤＩＣ株式会社製）であり、低表面エネルギー基を有する重合成分である。無機化合物の粒子は、酸化スズの超微粒子である、「ナノテック（ＣＩＫナノテック株式会社製）」（１００質量部）を、シランカップリング剤である「ＫＢＭ−５０３（信越化学工業株式会社製）」（５質量部）でカップリング処理したものである。
【００８２】
上記塗布液の粘度が１ｍＰａ・ｓになるように、溶剤であるメチルエチルケトン（ＭＥＫ）中にＤＰＨＡ、滑性助剤、表面処理酸化スズを溶解させ、その後、分散させることにより、塗布液を調製した。塗布液の粘度は、液温２０℃で粘度計「ＤＶ３ＴＬ（英弘精機株式会社製）」にて計測した。
【００８３】
（表面層の形成）
浸漬塗布用の塗布装置を使用して、上記基材層の表面に塗布液を塗布するまでの時間を１５分として、中間転写体用の樹脂基材層の表面上に表面層形成用塗布液を塗布し、塗膜を形成した。次に、塗膜が形成された基材層を２軸ローラーにて把持し、回転速度１０ｍｍ／ｓｅｃで回転させながら、塗膜に活性光線として紫外線を下記の照射条件で照射し、膜厚が４．３μｍである表面層を形成した。
（紫外線の照射条件）
光源の種類：ＵＶ−ＬＥＤランプ「ＵＶ−ＳＰＶシリーズ」（レボックス株式会社製）
光源の波長：３６５ｎｍ
照射口から塗膜の表面までの距離：４０ｍｍ
照射光量：１００ｍｗ／ｃｍ２
照射時間（基材を回転させている時間）：１５０秒
【００８４】
［試験２］
塗布液を構成する成分を下記のように変更し、基材層のＲｚが０．３２μｍになるように基材層の表面をレーザー処理し、基材層の表面に形成された表面層の膜厚が４．５μｍになるように表面層を形成した以外は、試験１と同様にして、中間転写ベルトを製造した。
光硬化性モノマー      ４６  質量部
滑性助剤                ４  質量部
無機化合物の粒子      ５０  質量部
【００８５】
［試験３］
塗布液を構成する成分を下記のように変更し、基材層のＲｚが０．３３μｍになるように基材層の表面をレーザー処理し、基材層の表面に形成された表面層の膜厚が４．２μｍになるように表面層を形成した以外は、試験１と同様にして、中間転写ベルトを製造した。
光硬化性モノマー      １８  質量部
滑性助剤                ２  質量部
無機化合物の粒子      ８０  質量部
【００８６】
［試験４］
基材層のレーザー処理条件を１０６４ｎｍから５３２ｎｍに変更し、基材層のＲｚが０．３５μｍになるように基材層の表面をレーザー処理し、基材層の表面に形成された表面層の膜厚が４．３μｍになるように表面層を形成した以外は、試験２と同様にして、中間転写ベルトを製造した。なお、使用したレーザーマーカは、ＭＤ−Ｓ９９２０Ａ（株式会社キーエンス製）である。
【００８７】
［試験５］
基材層のＲｚが１．２２μｍになるように基材層の表面をレーザー処理し、基材層の表面に形成された表面層の膜厚が２．５μｍになるように表面層を形成した以外は、試験２と同様にして、中間転写ベルトを製造した。
【００８８】
［試験６］
基材層のＲｚが０．２１μｍになるように基材層の表面をレーザー処理し、基材層の表面に形成された表面層の膜厚が０．５２μｍになるように表面層を形成した以外は、試験２と同様にして、中間転写ベルトを製造した。
【００８９】
［試験７］
基材層のＲｚが０．３６μｍになるように基材層の表面をレーザー処理し、基材層の表面に形成された表面層の膜厚が６．０μｍになるように表面層を形成した以外は、試験２と同様にして、中間転写ベルトを製造した。
【００９０】
［試験８］
基材層のＲｚが０．２１μｍになるように基材層の表面をレーザー処理し、基材層の表面に形成された表面層の膜厚が０．４５μｍになるように表面層を形成した以外は、試験２と同様にして、中間転写ベルトを製造した。
【００９１】
［試験９］
基材層のＲｚが０．３７μｍになるように基材層の表面をレーザー処理し、基材層の表面に形成された表面層の膜厚が６．８μｍになるように表面層を形成した以外は、試験２と同様に、中間転写ベルトを製造した。
【００９２】
［試験１０］
レーザーを照射する工程の後、基材層の表面に塗布液を塗布するまでの時間を１５分から１０時間に変更し、基材層のＲｚが０．３３μｍになるように基材層の表面をレーザー処理し、基材層の表面に形成された表面層の膜厚が４．０μｍになるように表面層を形成した以外は、試験４と同様にして、中間転写ベルトを製造した。
【００９３】
［試験１１］
レーザーを照射する工程の後、基材層の表面に塗布液を塗布するまでの時間を１５分から１２時間に変更し、基材層のＲｚが０．３１μｍになるように基材層の表面をレーザー処理し、基材層の表面に形成された表面層の膜厚が４．４μｍになるように表面層を形成した以外は、試験４と同様にして、中間転写ベルトを製造した。
【００９４】
［試験１２］
基材層に供給するガスを、空気４４Ｌ／ｍｉｎと酸素６Ｌ／ｍｉｎ（反応性ガス中の酸素の割合が３０．４％）を混合したガスから空気４７Ｌ／ｍｉｎと酸素３Ｌ／ｍｉｎ（反応性ガス中の酸素の割合が２５．７％）を混合したガスに変更し、基材層のＲｚが０．３３μｍになるように基材層の表面をレーザー処理し、基材層の表面に形成された表面層の膜厚が４．１μｍになるように表面層を形成した以外は、試験４と同様にして、中間転写ベルトを製造した。
【００９５】
［試験１３］
基材層に供給するガスを、空気４４Ｌ／ｍｉｎと酸素６Ｌ／ｍｉｎ（反応性ガス中の酸素の割合が３０．４％）を混合したガスから空気３５Ｌ／ｍｉｎと酸素１５Ｌ／ｍｉｎ（反応性ガス中の酸素の割合が４４．７％）を混合したガスに変更し、基材層のＲｚが０．３４μｍになるように基材層の表面をレーザー処理し、基材層の表面に形成された表面層の膜厚が４．３μｍになるように表面層を形成した以外は、試験４と同様にして、中間転写ベルトを製造した。
【００９６】
［試験１４］
基材層に供給するガスを混合ガス（空気４４Ｌ／ｍｉｎと酸素６Ｌ／ｍｉｎ（反応性ガス中の酸素の割合が３０．４％）を混合したガス）から空気（空気中の酸素の割合は約２０．９％）に変更した以外は、試験４と同様にして、中間転写ベルトを製造した。
【００９７】
［試験１５］
２軸の金属ローラーをアースし、コロナ放電処理機の電極を上記アースした金属ローラー上の試験１で作製した基材層から２ｍｍ離して設置した。基材層表面への単位面積当たりの印加エネルギーが３６５ｋＪ／ｍ２となる条件で基材層の表面をコロナ処理した。上記工程以外は、試験４と同様にして、中間転写ベルトを製造した。
【００９８】
［試験１６］
基材層を２軸の金属ローラーで把持し、線速１３０ｍｍ／ｓｅｃで回転させながら、ラッピングフィルムシート「粒度１５μｍ（＃１０００）（スリーエム  ジャパン株式会社製）」をゴムパッドを介してローラー上の基材に押し当てて研磨した。上記工程以外は、試験４と同様にして、中間転写ベルトを製造した。
【００９９】
［試験１７］
基材層を２軸ローラーで把持し、線速１３０ｍｍ／ｓｅｃで回転させながら、ラッピングフィルムシート「粒度１５μｍ（＃１０００）（スリーエム  ジャパン株式会社製）」を、ゴムパッドを介してローラー上の基材に押し当てて研磨した。次に、基材層を把持した２軸の金属ローラーをアースし、コロナ放電処理機の電極を上記アースした金属ローラー上の試験１で作製した基材層から２ｍｍ離して設置した。次に、基材層表面への単位面積当たりの印加エネルギーが３６５ｋＪ／ｍ２となる条件で、基材層の表面をコロナ処理した。上記工程以外は、試験４と同様にして、中間転写ベルトを製造した。
【０１００】
［試験１８］
基材層を把持した２軸の誘電体で被覆した金属ローラーをアースし、誘電体で被覆した電極をアースした金属ローラー上の基材層から１ｍｍ離して設置した。基材層と誘電体で被覆した電極の間にヘリウムと酸素の混合ガス（混合ガス中の割合はヘリウムが９８％、酸素が２％である）を供給しながら、基材層表面への単位面積当たりの印加エネルギーが５００ｋＪ／ｍ２となる条件で、基材層の表面をプラズマ処理した。上記工程以外は、試験４と同様にして、中間転写ベルトを製造した。
【０１０１】
［試験１９］
（基材層の外面形状矯正）
無端状の中間転写ベルトの内面に平滑な金属板を挿入し、中間転写ベルトと接する面を粗面化した。次に、８５℃に加熱した金属板を中間転写ベルトの外面に押し当て、基材層の表面に微小な凹凸形状を形成した。上記工程以外は、試験４と同様にして、中間転写ベルトを製造した。
【０１０２】
上記試験１〜１９で得られた中間転写ベルトのクロスカット法による付着性試験を行った。
【０１０３】
（付着性試験）
上記クロスカット法は、ＪＩＳＫ  ５６００−５−６に準拠して行った。その評価基準を下記に示す。
【０１０４】
（評価基準）
評価基準は、ＪＩＳＫ  ５６００−５−６に準拠した。
【０１０５】
また、上記試験１〜１９で得られた中間転写ベルトの耐久試験および画像評価を下記条件で行った。
【０１０６】
（耐久性試験方法）
カラー複合機「ｂｉｚｈｕｂ  Ｃ３６８（コニカミノルタ株式会社製）」に、試験１〜１９で得られた中間転写ベルトを搭載し、２０℃５０％ＲＨにて印字率５．０％の画像を中性紙に１００万枚印字した。その後、以下の画像評価を行った。
【０１０７】
（画像評価）
カラー複合機「ｂｉｚｈｕｂ  Ｃ３６８」（コニカミノルタ社製）を準備し、本機器に試験１〜２４で得られた中間転写ベルトを搭載し、シアンのハーフトーン（階調１２０）のベタ画像を中性紙に出力した。次に、ベタ画像の画像濃度をスキャナーで取り込み、フォトショップ（登録商標）（「Ｐｈｏｔｏｓｈｏｐ」Ａｄｏｂｅ社製）を用いた画像処理により平均濃度を算出して、以下の評価基準により転写性を評価した。
【０１０８】
（評価基準）
下記に示すＡ〜Ｅの基準のうちＣ以上を合格とした。
Ａ：平均濃度９０％以下の面積率が２．０％以下
Ｂ：平均濃度９０％以下の面積率が２．０％超２．５％以下
Ｃ：平均濃度９０％以下の面積率が２．５％超３．０％以下
Ｄ：平均濃度９０％以下の面積率が３．０％超５．０％以下
Ｅ：平均濃度９０％以下の面積率が５．０％超
【０１０９】
中間転写ベルトの耐久性試験後の画像評価結果を表１に示す。
【０１１０】
【表１】
2020034728.tif 000003
【０１１１】
表１から明らかなように、反応性ガスを供給しながらレーザーを照射した中間転写ベルトは、良好な耐久性試験後の画像評価を得られた。
【０１１２】
レーザーの波長（５３２ｎｍと１０６４ｎｍ）を比較した場合、波長を５３２ｎｍにした場合には、無機化合物粒子の配合量が多くなった場合であっても良好な結果が得られた。それに対して、１０６４ｎｍでは無機化合物粒子の配合量を増やすにつれて、５３２ｎｍよりも評価結果が劣った。理由としては、レーザー波長が５３２ｎｍである方が、基材表面での吸収率が高く、基材層のより深い部分までレーザー照射で生じる熱の影響を受けにくいことが考えられる。さらに、レーザーの照射スポットの中心の最もエネルギーが高い部分での導電性フィラーの分散性の悪化を防ぐことが可能となることから評価結果が安定していると考えられる。したがって、無機化合物粒子の配合量を広く選択できるという観点からは、レーザーの波長は５３２ｎｍが適していると考えられる。
【０１１３】
基材層の表面処理の方法として、レーザーを採用することにより、その他の表面処理方法（試験１６、１７）のように表面粗さ（Ｒｚ）を大きくしなくても、評価基準を満たす良好な耐久性を得ることができることがわかった。これは、表面処理の影響による膜厚ムラが抑制されるとともに、表面層の部分剥離や剥離に起因するクラックによる抵抗ムラも抑制されるので、画像欠陥が生じにくくなると考えられる。
【０１１４】
基材層の表面処理方法としてコロナ処理、プラズマ処理を選択した場合には、いずれも評価基準を満たす結果を得ることができなかった。これは、表１に示されるように、表面粗さ（Ｒｚ）がレーザー処理よりもかなり小さく、表面に化学変化が起こっていたとしても、基材層の表面に十分な凹凸が形成されていないため評価基準を満たせなかったと考えられる。また、金型転写を選択した場合においても、評価基準を満たす結果を得ることができなかった。これは、基材層の表面を加熱した金属板で凹凸形状を形成しているのみであるためであると考えられる。
【０１１５】
以上により、基材層の表面をレーザー照射することにより、表面に凹凸が形成されるだけでなく、表面で化学変化を生じさせながら粗面化することで、基材層と表面層に高い密着性が得られるものと考えられる。
【０１１６】
また、試験１〜１３に示されるように、反応性ガスを供給しながらレーザー照射をすることにより、良好な評価結果が得られた。特に、反応性ガス中の酸素の体積比率が３０％以上であるときが良好であった。この結果により、酸素濃度が高いガスを供給しながらレーザーを照射すると、基材層の表面で生じる化学変化が促進されることにより高い密着性が発現されたと考えられる。
【０１１７】
また、基材層の表面に塗布液を塗布するまでの時間は、レーザー照射から１０時間以内に行うことにより、良好な耐久性試験後の画像評価を得られることがわかった。これにより、レーザー照射から１０時間以内であれば、基材層の表面に形成された凹凸や、表面が改質された状態が持続していると推測される。
【産業上の利用可能性】
【０１１８】
本発明によれば、表面層の部分剥離やクラックが生じることのない中間転写ベルトを製造する方法として有用である。
【符号の説明】
【０１１９】
１０  発熱ベルト
３０  画像処理部
４０  画像形成部
４１Ｙ、４１Ｍ、４１Ｃ、４１Ｋ  画像形成ユニット
４２  中間転写ユニット
４３  二次転写ユニット
５０  用紙搬送部
５１  給紙部
５１ａ、５１ｂ、５１ｃ  給紙トレイユニット
５２  排紙部
５２ａ  排紙ローラー
５３  搬送経路部
５３ａ  レジストローラー対
６０  定着装置
６２  定着ローラー
６３  加圧ローラー
１００  画像形成装置
１１０  画像読取部
１１１  給紙装置
１１２  スキャナー
１１２ａ  ＣＣＤセンサ
４１１  露光装置
４１２  現像装置
４１３  像担持体
４１４  帯電装置
４１５  ドラムクリーニング装置
４２１  中間転写ベルト
４２２  一次転写ローラー
４２３  支持ローラー
４２３Ａ  バックアップローラー
４２６  ベルトクリーニング装置
４２６ａ  クリーニングブレード
４３１  支持ローラー
４３１Ａ  二次転写ローラー
４３２  二次転写ベルト
Ｄ  原稿
Ｓ  用紙
【図１】
2020034728.tif 000004